Brevet FR3054550A1 — publié le 20180202

Composition (méth)acrylique comprenant des particules, son procédé de préparation et son utilisation en tant que mélange maître [Domaine de l'invention] [001] La présente invention concerne une composition de polymère (méth)acrylique comprenant des particules de polymère de silicone et facultativement des particules de polymère (méth)acrylique [2] En particulier, la présente invention concerne une composition de polymère (méth)acrylique comprenant des particules de polymère de silicone ayant un diamètre de particule moyen en poids compris entre 1 pm et 10 pm et facultativement des particules de polymère (méth)acrylique ayant un diamètre de particule moyen en poids compris entre 30 pm et 100 pm. [3] La présente invention concerne en outre l'utilisation d'une 15 telle composition de polymère (méth)acrylique comprenant des particules de polymère de silicone et facultativement des particules de polymère (méth)acrylique en tant que mélange maître. [4] La présente invention concerne en outre un procédé de fabrication d'une composition (méth)acrylique comprenant des 20 particules de polymère de silicone et des particules de polymère (méth)acrylique à partir d'un mélange maître de composition de polymère (méth)acrylique comprenant des particules de polymère de silicone et facultativement des particules de polymère (méth)acrylique. 25 [Problème technique] [5] Des polymères thermoplastiques, et particulièrement des polymères (méth)acryliques sont largement utilisés, comprenant des applications d'éclairage. Cela est principalement dû à ses 30 caractéristiques en tant que matériau polymère hautement transparent ayant une excellente résistance au rayonnement ultraviolet et aux intempéries. Ainsi, des polymères (méth)acryliques sont utilisés, par exemple, dans des lampes, des luminaires, des couvertures d'éclairage, des affichages, des étagères éclairées, des surfaces 35 et des signaux éclairés. [6] Les applications d'éclairage ont différentes exigences concernant les polymères (méth)acryliques ou les compositions à base 3054550 2 de polymères (méth)acryliques telles que la transmission de lumière, le pouvoir diffusant. Ces compositions à base de polymères (méth)acryliques comprennent généralement des particules plus ou moins sphériques, qui sont également des particules polymères ou 5 des particules organiques ou inorganiques. [7] De plus, il est également d'un grand intérêt de disposer d'une composition de polymère ayant un bon compromis entre la transmission de lumière et les propriétés de diffusion. [8] Ce compromis est basé sur la quantité correcte ou optimale des 10 particules respectives dans la composition de polymère ou le rapport en poids correct ou optimal entre différents types de particules respectives dans la composition de polymère. [9] Par conséquent, il est important d'obtenir une composition de polymère qui contient la quantité correcte ou optimale des particules respectives dans la composition de polymère ou le rapport en poids correct ou optimal entre différents types de particules respectifs dans la composition de polymère. Par conséquent, il est également important de disposer d'un procédé qui permet d'obtenir une composition de polymère qui comprend la quantité correcte ou optimale des particules respectives dans la composition de polymère ou le rapport en poids correct ou optimal entre différents types de particules respectifs dans la composition de polymère. Par conséquent, il est également important d'obtenir une composition de polymère qui peut être utilisée dans un procédé qui permet d'obtenir une composition de polymère qui comprend la quantité correcte ou optimale des particules respectives dans la composition de polymère ou le rapport en poids correct ou optimal entre différents types de particules respectives dans la composition de polymère. [010] L'objectif de la présente invention est de fournir une composition de polymère (méth)acrylique comprenant des particules de polymère adaptée pour la préparation d'une composition de polymère qui contient la quantité correcte ou optimale des particules de polymère respectives dans la composition de polymère ou le rapport en poids correct ou optimal entre différents types de particules de polymère respectifs dans la composition de polymère 3054550 pour satisfaire aux propriétés optiques de la composition de polymère dans des applications d'éclairage. [11] L'objectif de la présente invention est en outre de fournir une composition de polymère (méth)acrylique comprenant des 5 particules de polymère qui peuvent être utilisées en tant que mélange maître pour la préparation d'une composition de polymère qui contient la quantité correcte ou optimale des particules de polymère respectives dans la composition de polymère ou le rapport en poids correct ou optimal entre différents types de particules de polymère 10 respectifs dans la composition de polymère pour satisfaire aux propriétés optiques de la composition de polymère dans des applications d'éclairage. [12] Un objectif supplémentaire de la présente invention est de fournir un procédé de production d'une composition de polymère qui 15 contient la quantité correcte ou optimale des particules de polymère respectives dans la composition de polymère ou le rapport en poids correct ou optimal entre différents types de particules de polymère respectifs dans la composition de polymère pour satisfaire aux propriétés optiques de la composition de polymère dans des 20 applications d'éclairage, à partir d'une composition de polymère (méth)acrylique comprenant des particules de polymère. [13] Un autre objectif de la présente invention est de fournir une composition de polymère (méth)acrylique comprenant des particules de polymère adaptée pour la préparation d'une composition de 25 polymère qui contient la quantité correcte ou optimale des particules de polymère respectives dans la composition de polymère ou le rapport en poids correct ou optimal entre différents types de particules de polymère respectifs dans la composition de polymère, ladite composition de polymère combinant simultanément des 30 propriétés exceptionnelles de transmission et de diffusion. [14] Un autre objectif supplémentaire de la présente invention est de fournir une composition de polymère (méth)acrylique adaptée pour la préparation d'une composition de polymère qui contient la quantité correcte ou optimale des particules de polymère respectives 35 dans la composition de polymère ou le rapport en poids correct ou optimal entre différents types de particules de polymère respectifs dans la composition de polymère pour satisfaire aux propriétés 3054550 4 optiques de la composition de polymère dans des applications d'éclairage, ladite composition de polymère présente une transmission de lumière élevée, au moins 80 %, et ayant simultanément un pouvoir diffusant et un pouvoir masquant relatifs 5 élevés, afin de masquer la source de lumière. [015] Un autre objectif supplémentaire de la présente invention est de fournir une composition de polymère (méth)acrylique adaptée pour la préparation d'une composition de polymère qui contient la quantité correcte ou optimale des particules de polymère respectives 10 dans la composition de polymère ou le rapport en poids correct ou optimal entre différents types de particules de polymère respectifs dans la composition de polymère pour satisfaire aux propriétés optiques de la composition de polymère dans des applications d'éclairage, ladite composition de polymère qui présente une 15 transmission de lumière élevée, au moins 80 %, et ayant simultanément un pouvoir diffusant et un pouvoir masquant relatifs élevés, afin de masquer la source de lumière avec une quantité réduite de particules diffusantes. 20 [CONTEXTE DE L'INVENTION] Art antérieur [16] La diffusion de lumière qui augmente le pouvoir de diffusion et le pouvoir masquant relatifs est généralement augmentée par ajout 25 de particules diffusantes à la composition. [17] Le document W02004/034136 décrit un diffuseur en vrac pour un écran plat. Le matériau diffuseur de lumière en vrac peut être une feuille ou un film constitué de polycarbonate et un composant de diffusion de lumière particulaire. Des particules de PMMA et de 30 silicone sont utilisées séparément dans les exemples, mais pas en combinaison conjointement. [18] Le document JP11060966 décrit une composition pour des performances de diffusion de lumière élevées. La composition décrite comprend deux types de particules, l'une ayant un diamètre moyen 35 inférieur à 5 pm et l'autre ayant un diamètre moyen compris entre 5 pm et 10 am. Les particules sont des particules à base de silicone ou de styrène. Cependant, la composition a une transmission faible. 3054550 5 [19] Le document DE102012216081 décrit la fabrication d'une pièce moulée de diffusion de lumière par moulage par injection. La composition pour moulage par injection comprend une matrice de polyméthacrylate de méthyle et des particules de plastique 5 sphériques ayant une taille de particule de 1 à 24 pm. [20] Le document US 7 897 714 décrit des particules fines de silicone et une composition de résine thermoplastique utilisant les particules. Les particules fines de silicone sont utilisées en tant que diffuseur et ont un diamètre de particule moyen d'environ 2,5 pm 10 à 3,5 pm. [21] Le document W02004/098857 décrit un procédé de moulage par injection pour la production d'articles moulés diffusant la lumière. Le matériau de moulage comprend une matrice de polyméthacrylate de méthyle et des particules de plastique sphériques ayant une taille 15 de particule de 1 à 24 pm. [22] Le document JP10087941 décrit une composition de résine acrylique diffusant la lumière et un produit de moulage diffusant la lumière. Une poudre de caoutchouc silicone est utilisée qui a un diamètre de particule moyen de 0,1 à 50 pm. 20 [023] Le document JP10087945 décrit une composition de résine acrylique diffusant la lumière et un corps formé diffusant la lumière. Une poudre de caoutchouc silicone est utilisée qui a un diamètre de particule moyen de 0,1 à 50 pm. [24] Le document JP11021357 décrit une résine méthacrylique 25 comprenant des particules sphériques d'une résine silicone réticulée. [25] Le document US 5 831 774 décrit un composite de diffusion de lumière. La couche de diffusion de lumière dudit matériau de diffusion de lumière comprend une résine acrylique en tant que résine 30 liante et des agents de diffusion de lumière comprenant des particules de résine acrylique et des particules de résine silicone. Les deux particules représentent au moins 40 parties en poids de la résine. [26] Le document JP11021357 décrit un procédé d'extrusion d'une 35 préforme de mélange maître de composition de résine méthacrylique et une plaque de guidage optique préparée au moyen de la résine. 3054550 6 [27] L'art antérieur ne décrit ni un mélange maître adapté pour la préparation d'une composition de polymère ayant les deux types de particules, ni un procédé de préparation de compositions comprenant un seul type de particules ou un mélange de particules dans la 5 composition qui ne présente pas un compromis satisfaisant entre les propriétés de transmission et de diffusion de la lumière. [Brève description de l'invention] [28] De manière inattendue, il a été découvert qu'une composition 10 de polymère (méth)acrylique MB1 comprenant : a) un polymère (méth)acrylique AP1, b) une particule de polymère de silicone PP1 ayant un diamètre de particule moyen en poids compris entre 1 pm et 10 pm, caractérisée en ce que la particule PP1 représente entre 0,5 % 15 en poids et 15 % en poids de la composition comprenant les composants a) et b) ; est adaptée pour la préparation d'une composition de polymère PC1 qui contient la quantité correcte ou optimale de la particule de polymère de silicone PP1 dans la composition de polymère PC1 ou le 20 rapport en poids correct ou optimal entre différents types de particules de polymère respectives dans la composition de polymère pour satisfaire aux propriétés optiques de la composition de polymère dans des applications d'éclairage 25 [029] De manière inattendue, il a été découvert qu'une composition de polymère (méth)acrylique MB1 comprenant : a) un polymère (méth)acrylique AP1 b) une particule de polymère de silicone PP1 ayant un diamètre de particule moyen en poids compris entre 1 pm et 10 pm, 30 c) une particule de polymère (méth)acrylique PP2 ayant un diamètre de particule moyen en poids compris entre 30 pm et 100 pm, caractérisée en ce que la particule PP1 représente entre 0,5 % en poids et 15 % en poids de la composition comprenant les 35 composants a), b) et c) et que la particule PP2 représente entre 40 % en poids et 80 % en poids de la composition comprenant les composants a), b) et c) ; 3054550 7 est adaptée pour la préparation d'une composition de polymère PC1 qui contient la quantité correcte ou optimale de la particule de polymère de silicone PP1 dans la composition de polymère PC1 ou le rapport en poids correct ou optimal entre les différents types de 5 particules de polymère respectives PP1 et PP2 dans la composition de polymère pour satisfaire aux propriétés optiques de la composition de polymère dans des applications d'éclairage. [030] De manière inattendue, il a été découvert qu'une composition 10 de polymère (méth)acrylique MB1 comprenant : a) un polymère (méth)acrylique AP1, b) une particule de polymère de silicone PP1 ayant un diamètre de particule moyen en poids compris entre 1 pm et 10 pm, caractérisée en ce que la particule PP1 représente entre 0,5 % 15 en poids et 15 % en poids de la composition comprenant les composants a) et b) ; peut être utilisée en tant que mélange maître pour la préparation d'une composition de polymère PC1 qui contient la quantité correcte ou optimale de la particule de polymère de silicone PP1 dans la 20 composition de polymère PC1 ou le rapport en poids correct ou optimal entre différents types de particules de polymère respectives dans la composition de polymère pour satisfaire aux propriétés optiques de la composition de polymère dans des applications d'éclairage. 25 [031] De manière inattendue, il a été découvert en outre qu'une composition de polymère (méth)acrylique MB1 comprenant : a) un polymère (méth)acrylique AP1, b) une particule de polymère de silicone PP1 ayant un diamètre de particule moyen en poids compris entre 1 pm et 10 pm, 30 c) une particule de polymère (méth)acrylique PP2 ayant un diamètre de particule moyen en poids compris entre 30 pm et 100 pm, caractérisée en ce que la particule PP1 représente entre 0,5 % en poids et 15 % en poids de la composition comprenant les 35 composants a), b) et c) et que la particule PP2 représente entre 40 % en poids et 80 % en poids de la composition comprenant les composants a), b) et c) ; 3054550 8 peut être utilisée en tant que mélange maître pour la préparation d'une composition de polymère PC1 qui contient la quantité correcte ou optimale de la particule de polymère de silicone PP1 dans la composition de polymère PC1 ou le rapport en poids correct ou optimal 5 entre les différents types de particules de polymère PP1 et PP2 respectives dans la composition de polymère pour satisfaire aux propriétés optiques de la composition de polymère dans des applications d'éclairage. 10 [032] Il a également été découvert qu'Un procédé d'obtention d'une composition de polymère PC1, ladite composition PC1 comprenant : a) un polymère (méth)acrylique AP1 b) une particule de polymère de silicone PP1 ayant un diamètre de particule moyen en poids compris entre 1 pm et 10 pm 15 c) une particule de polymère (méth)acrylique PP2 ayant un diamètre de particule moyen en poids compris entre 30 pm et 100 pm, caractérisée en ce que la particule PP1 représente entre 0,05 % en poids et 2 % en poids de la composition comprenant les 20 composants a), b) et c) et que la particule PP2 représente entre 5 % en poids et 20 % en poids de la composition comprenant les composants a), b) et c) ; ledit procédé comprenant l'étape de mélange d'une composition de polymère (méth)acrylique MB1 25 comprenant : a) un polymère (méth)acrylique AP1, b) une particule de polymère de silicone PP1 ayant un diamètre de particule moyen en poids compris entre 1 pm et 10 pm, 30 caractérisée en ce que la particule PP1 représente entre 0,5 % en poids et 15 % en poids de la composition comprenant les composants a) et b) avec un polymère (méth)acrylique AP1 et une particule de polymère (méth)acrylique PP2 ayant un diamètre de particule 35 moyen en poids compris entre 30 pm et 100 pm ; produit une composition de polymère PC1 qui contient la quantité correcte ou optimale de la particule de polymère de silicone PP1 3054550 9 dans la composition de polymère PC1 ou le rapport en poids correct ou optimal entre les différents types de particules de polymère respectives PP1 et PP2 dans la composition de polymère pour satisfaire aux propriétés optiques de la composition de polymère dans des applications d'éclairage. [033] Il a également été découvert qu'un procédé d'obtention d'une composition de polymère PC1, ladite composition PC1 comprenant : a) un polymère (méth)acrylique AP1 10 b) une particule de polymère de silicone PP1 ayant un diamètre de particule moyen en poids compris entre 1 pm et 10 pm c) une particule de polymère (méth)acrylique PP2 ayant un diamètre de particule moyen en poids compris entre 30 pm et 100 pm, 15 caractérisée en ce que la particule PP1 représente entre 0,05 % en poids et 2 % en poids de la composition comprenant les composants a), b) et c) et que la particule PP2 représente entre 5 % en poids et 20 % en poids de la composition comprenant les composants a), b) et c) ; 20 ledit procédé comprenant l'étape de mélange d'une composition de polymère (méth)acrylique MB1 comprenant : a) un polymère (méth)acrylique AP1, b) une particule de polymère de silicone PP1 ayant un 25 diamètre de particule moyen en poids compris entre 1 pm et 10 pm, c) une particule de polymère (méth)acrylique PP2 ayant un diamètre de particule moyen en poids compris entre 30 pm et 100 pm, 30 caractérisée en ce que la particule PP1 représente entre 0,5 % en poids et 15 % en poids de la composition comprenant les composants a), b) et c) et que la particule PP2 représente entre 40 % en poids et 80 % en poids de la composition comprenant les composants a), b) et c) ; 35 avec un polymère (méth)acrylique AP1 ; produit une composition de polymère PC1 qui contient la quantité correcte ou optimale de la particule de polymère de silicone PP1 3054550 10 dans la composition de polymère PC1 ou le rapport en poids correct ou optimal entre les différents types de particules de polymère respectives PP1 et PP2 dans la composition de polymère pour satisfaire aux propriétés optiques de la composition de polymère 5 dans des applications d'éclairage. [Description détaillée de l'invention] [034] Selon un premier aspect, la présente invention concerne une composition MB1 comprenant : 10 a) un polymère (méth)acrylique AP1 b) une particule de polymère de silicone PP1 ayant un diamètre de particule moyen en poids compris entre 1 pm et 10 pm, caractérisée en ce que la particule PP1 représente entre 0,5 % en poids et 15 % en poids de la composition MB1 comprenant les 15 composants a) et b). [035] Selon un deuxième aspect, la présente invention concerne une composition MB1 comprenant : a) un polymère (méth)acrylique AP1 20 b) une particule de polymère de silicone PP1 ayant un diamètre de particule moyen en poids compris entre 1 pm et 10 pm c) une particule de polymère (méth)acrylique PP2 ayant un diamètre de particule moyen en poids compris entre 30 pm et 100 pm, 25 caractérisée en ce que la particule PP1 représente entre 0,5 % en poids et 15 % en poids de la composition comprenant les composants a), b) et c) et que la particule PP2 représente entre 40 % en poids et 80 % en poids de la composition comprenant les composants a), b) et c). 30 [036] Selon un troisième aspect, la présente invention concerne l'utilisation d'une composition de polymère (méth)acrylique MB1 comprenant : a) un polymère (méth)acrylique APi, 35 b) une particule de polymère de silicone PP1 ayant un diamètre de particule moyen en poids compris entre 1 pm et 10 pm, 3054550 11 caractérisée en ce que la particule PP1 représente entre 0,5 % en poids et 15 % en poids de la composition comprenant les composants a) et b) en tant que mélange maître pour la préparation d'une composition de 5 polymère PC1 qui contient la quantité correcte ou optimale de la particule de polymère de silicone PP1 dans la composition de polymère PC1 ou le rapport en poids correct ou optimal entre différents types de particules de polymère respectives dans la composition de polymère pour satisfaire aux propriétés optiques de la composition 10 de polymère dans des applications d'éclairage. [037] Selon un quatrième aspect, la présente invention concerne l'utilisation d'une composition de polymère (méth)acrylique MB1 comprenant : 15 a) un polymère (méth)acrylique AP1, b) une particule de polymère de silicone PP1 ayant un diamètre de particule moyen en poids compris entre 1 pm et 10 pm, c) une particule de polymère (méth)acrylique PP2 ayant un diamètre de particule moyen en poids compris entre 30 pm et 20 100 pm, caractérisée en ce que la particule PP1 représente entre 0,5 % en poids et 15 % en poids de la composition comprenant les composants a), b) et c) et que la particule PP2 représente entre 40 % en poids et 80 % en poids de la composition 25 comprenant les composants a), b) et c) ; en tant que mélange maître pour la préparation d'une composition de polymère PC1 qui contient la quantité correcte ou optimale de la particule de polymère de silicone PP1 dans la composition de polymère PC1 ou le rapport en poids correct ou optimal entre les différents 30 types de particules de polymère respectives PP1 et PP2 dans la composition de polymère pour satisfaire aux propriétés optiques de la composition de polymère dans des applications d'éclairage. [038] Selon un autre aspect, la présente invention concerne un 35 procédé d'obtention d'une composition de polymère PC1, ladite composition PC1 comprenant : a) un polymère (méth)acrylique AP1 3054550 12 b) une particule de polymère de silicone PP1 ayant un diamètre de particule moyen en poids compris entre 1 pm et 10 pm c) une particule de polymère (méth)acrylique PP2 ayant un diamètre de particule moyen en poids compris entre 30 pm et 5 100 pm, caractérisée en ce que la particule PP1 représente entre 0,05 en poids et 2 % en poids de la composition comprenant les composants a), b) et c) et que la particule PP2 représente entre 5 % en poids et 20 % en poids de la composition 10 comprenant les composants a), b) et c) ; ledit procédé comprenant l'étape de mélange d'une composition de polymère (méth)acrylique MB1 comprenant : a) un polymère (méth)acrylique AP1, 15 b) une particule de polymère de silicone PP1 ayant un diamètre de particule moyen en poids compris entre 1 pm et 10 pm, caractérisée en ce que la particule PP1 représente entre 0,5 % en poids et 15 % en poids de la composition 20 comprenant les composants a) et b) avec un polymère (méth)acrylique AP1 et une particule de polymère (méth)acrylique PP2 ayant un diamètre de particule moyen en poids compris entre 30 pm et 100 pm. 25 [039] Un autre aspect supplémentaire de la présente invention concerne un procédé d'obtention d'une composition de polymère PC1, ladite composition PC1 comprenant : a) un polymère (méth)acrylique AP1 b) une particule de polymère de silicone PP1 ayant un diamètre 30 de particule moyen en poids compris entre 1 pm et 10 pm c) une particule de polymère (méth)acrylique PP2 ayant un diamètre de particule moyen en poids compris entre 30 pm et 100 pm, caractérisée en ce que la particule PP1 représente entre 0,05 % 35 en poids et 2 % en poids de la composition comprenant les composants a), b) et c) et que la particule PP2 représente 3054550 13 entre 5 % en poids et 20 % en poids de la composition comprenant les composants a), b) et c) ; ledit procédé comprenant l'étape de mélange d'une composition de polymère (méth)acrylique MB1 5 comprenant : a) un polymère (méth)acrylique AP1, b) une particule de polymère de silicone PP1 ayant un diamètre de particule moyen en poids compris entre 1 pm et 10 pm, 10 c) une particule de polymère (méth)acrylique PP2 ayant un diamètre de particule moyen en poids compris entre 30 pm et 100 pm, caractérisée en ce que la particule PP1 représente entre 0,5 % en poids et 15 % en poids de la composition 15 comprenant les composants a), b) et c) et que la particule PP2 représente entre 40 % en poids et 80 % en poids de la composition comprenant les composants a), b) et c) ; avec un polymère (méth)acrylique AP1 et une particule de polymère (méth)acrylique PP2 ayant un diamètre de particule 20 moyen en poids compris entre 30 pm et 100 pm. [40] Le terme « (méth)acrylate d'alkyle », dans le présent contexte, désigne à la fois un acrylate d'alkyle et un méthacrylate d'alkyle. [41] Le terme « copolymère », dans le présent contexte, signifie 25 que les polymères sont constitués d'au moins deux monomères différents. [42] Le terme « parties », dans le présent contexte, désigne des « parties en poids ». [43] Le terme « polymère thermoplastique », dans 30 contexte, désigne un polymère qui devient liquide ou plus liquide ou moins visqueux lorsqu'il est chauffé le présent qui devient et qui peut prendre de nouvelles formes pression. [044] Le terme par application de chaleur et de PMMA », tel qu'utilisé dans la présente invention, 35 désigne des homo- et copolymères de méthacrylate de méthyle (MMA), le rapport en poids de MMA dans le PMMA étant d'au moins 50 % en poids pour le copolymère de MMA. 3054550 14 [45] Le terme « mélange maître », dans le présent contexte, désigne une composition qui comprend un additif à une concentration élevée dans un matériau véhicule. L'additif est dispersé dans le matériau véhicule. 5 [46] En ce qui concerne la composition de polymère MP1 selon l'invention, celle-ci comprend un polymère (méth)acrylique AP1, des particules de polymère de silicone PP1 ayant un diamètre de particule moyen en poids compris entre 1 pm et 10 pm et facultativement des 10 particules de polymère (méth)acrylique PP2 ayant un diamètre de particule moyen en poids compris entre 30 pm et 100 pm. [47] Dans un premier mode de réalisation préféré, la composition de polymère MP1 comprend a) un polymère (méth)acrylique AP1, b) des 15 particules de polymère de silicone PP1 ayant un diamètre de particule moyen en poids compris entre 1 pm et 10 pm, caractérisée en ce que la particule PP1 représente entre 0,5 % en poids et 15 % en poids de la composition de polymère MP1 comprenant les composants a) et b). Les rapports en poids des particules du composant b) sont 20 calculés sur la base de la somme des deux composants a) et b). Plus préférablement selon le premier mode de réalisation préféré, la particule PP1 représente entre 0,6 % en poids et 14 % en poids, encore plus préférablement entre 0,7 % en poids et 13 % en poids et avantageusement entre 0,8 % en poids et 11 % en poids de la 25 composition MP1. [48] Dans un deuxième mode de réalisation préféré, la composition de polymère MP1 comprend a) un polymère (méth)acrylique AP1, b) des particules de polymère de silicone PP1 ayant un diamètre de particule moyen en poids compris entre 1 pm et 10 pm et c) des particules de 30 polymère (méth)acrylique PP2 ayant un diamètre de particule moyen en poids compris entre 30 pm et 100 pm, caractérisée en ce que la particule PP1 représente entre 0,5 % en poids et 15 % en poids de la composition comprenant les composants a), b) et c) et que la particule PP2 représente entre 40 % en poids et 80 % en poids de la 35 composition comprenant les composants a), b) et c). Les rapports en poids des particules de composant b) et c) sont calculées sur la base de la somme des trois composants a), b) et c). Plus 3054550 15 préférablement selon le deuxième mode de réalisation préféré, la particule PP1 représente entre 0,6 % en poids et 14 % en poids, encore plus préférablement entre 0,7 % en poids et 13 % en poids et avantageusement entre 0,8 % en poids et 11 % en poids de la 5 composition MPl. Plus préférablement selon le deuxième mode de réalisation préféré, la particule PP2 représente entre 45 % en poids et 80 % en poids, encore plus préférablement entre 50 % en poids et 75 % en poids et avantageusement entre 55 % en poids et 70 % en poids de la composition MP1. 10 [49] En ce qui concerne le polymère (méth)acrylique AP1, celui-ci est une chaîne de polymère comprenant au moins 50 % en poids de monomères provenant de monomères acryliques et/ou méthacryliques. Le polymère (méth)acrylique peut également être un mélange de deux 15 polymères (méth)acryliques AP1 à APx ou plus. [50] Les monomères acryliques et/ou méthacryliques sont choisis parmi l'acide acrylique, l'acide méthacrylique, des esters d'acide acrylique, des esters d'acide méthacrylique, des monomères acryliques d'alkyle, des monomères méthacryliques d'alkyle et des 20 mélanges de ceux-ci. [51] De préférence, le monomère est choisi parmi l'acide acrylique, l'acide méthacrylique, des monomères acryliques d'alkyle, des monomères méthacryliques d'alkyle et leurs mélanges, le groupe alkyle contenant de 1 à 22 carbones, linéaires, ramifiés ou 25 cycliques ; le groupe alkyle contenant de préférence 1 12 carbones, linéaires, ramifiés ou cycliques. [52] Avantageusement, le monomère (méth)acrylique est choisi parmi le méthacrylate de méthyle, le méthacrylate d'éthyle, l'acrylate de méthyle, l'acrylate d'éthyle, l'acide méthacrylique, l'acide 30 acrylique, l'acrylate de n-butyle, l'acrylate d'iso-butyle, le méthacrylate de n-butyle, le méthacrylate d'iso-butyle, l'acrylate de cyclohexyle, le méthacrylate de cyclohexyle, l'acrylate d'isobornyle, le méthacrylate d'isobornyle et des mélanges de ceux- ci 35 [053] D'autres comonomères peuvent être copolymérisés avec les monomères acryliques et/ou méthacryliques dans la mesure où le polymère (méth)acrylique AP1 comprend au moins 50 % en poids de 3054550 16 monomères provenant de monomères acryliques et/ou méthacryliques dans sa chaîne de polymère. Les autres comonomères peuvent être choisis parmi des monomères styréniques tels que le styrène ou des dérivés de styrène, l'acrylonitrile, des esters vinyliques tels que 5 l'acétate de vinyle. La quantité de ces comonomères est de 0 % en poids à 50 % en poids, de préférence de 0 % en poids à 40 % en poids, plus préférablement de 0 % en poids à 30 % en poids, avantageusement de 0 % en poids à 20 % en poids. [54] Dans un premier mode de réalisation préféré, le polymère 10 (méth)acrylique AP1 est un homo- ou copolymère de méthacrylate de méthyle (MMA) qui comprend au moins 50 %, de préférence au moins 60 %, avantageusement au moins 70 % et plus avantageusement au moins 80 % en poids de méthacrylate de méthyle. [55] Le copolymère de méthacrylate de méthyle (MMA) comprend entre 15 50 % et 99,9 % en poids de méthacrylate de méthyle et entre 0,1 et 50 % en poids d'au moins un monomère ayant au moins une insaturation éthylénique qui peut être copolymérisé avec le méthacrylate de méthyle. [56] Ces monomères sont bien connus, et on peut notamment mentionner 20 les acides acrylique et méthacrylique et les (méth)acrylates d'alkyle dans lesquels le groupe alkyle contient de 1 à 12 atomes de carbone. En tant qu'exemples, on peut mentionner l'acrylate de méthyle et le (méth)acrylate d'éthyle, de butyle ou de 2- éthylhexyle. De préférence, le comonomère est un acrylate d'alkylé 25 dans lequel le groupe alkyle contient de 1 à 4 atomes de carbone. [57] Selon le premier mode de réalisation préféré, le copolymère de méthacrylate de méthyle (MMA) comprend de 80 % à 99,8 %, avantageusement de 90 % à 99,7 % et plus avantageusement de 90 % à 99,5 % en poids de méthacrylate de méthyle, et de 0,2 % à 20 %, 30 avantageusement de 0,3 % à 10 % et plus avantageusement de 0,5 % à 10 % en poids d'au moins un monomère contenant au moins une insaturation éthylénique qui peut être copolymérisée avec le méthacrylate de méthyle. De préférence, le comonomère est choisi parmi l'acrylate de méthyle ou l'acrylate d'éthyle ou leurs 35 mélanges. [58] Le polymère (méth)acrylique AP1 possède un indice de fluage (MFI) selon l'ISO 1133 (230 °C/3,8 kg) entre 0,1 g/10 min et 3054550 17 20 g/10 min. De préférence, l'indice de fluage est compris entre 0,2 g/10 min et 18 g/10 min, plus préférablement entre 0,3 g/10 min et 16 g/10 min, avantageusement entre 0,4 g/10 min et 13 g/10 min. [59] Le polymère (méth)acrylique AP1 possède un indice de réfraction 5 compris entre 1,46 et 1,52, de préférence entre 1,47 et 1,52 et plus préférablement entre 1,48 et 1,52. [60] Le polymère (méth)acrylique AP1 présente une transmittance optique selon l'ASTM D-1003 (feuille de 3 mm d'épaisseur) d'au moins 85 %, de préférence 86 %, plus préférablement 87 %. 10 [061] Le polymère (méth)acrylique AP1 a une température de ramollissement Vicat d'au moins 90 °C. La température de ramollissement Vicat est mesurée selon l'ISO 306:2013 (procédé B50). [62] La composition selon l'invention peut comprendre en outre, hormis le polymère (méth)acrylique AP1, un polymère (méth)acrylique 15 AP2. Le polymère (méth)acrylique AP1 et le polymère (méth)acrylique AP2 forment un mélange ou une formulation. Ce mélange ou cette formulation est constitué d'au moins un homopolymère et d'au moins un copolymère de MMA, ou un mélange d'au moins deux homopolymères ou deux copolymères de MMA ayant un poids moléculaire moyen 20 différent, ou un mélange d'au moins deux copolymères de MMA ayant une composition de monomères différente. [63] En ce qui concerne la particule de polymère de silicone PP1, celle-ci a un diamètre de particule moyen en poids compris entre 25 1 pm et 10 pm, les particules comprennent des chaînes de polysiloxane ayant une chaîne de squelette de silicone inorganique-oxygène. [64] La particule de polymère de silicone PP1 possède un indice de réfraction compris entre 1,30 et 1,45, de préférence entre 1,35 et 30 1,45, avantageusement entre 1,36 et 1,44. [65] Le diamètre de particule moyen en poids de la particule de polymère de silicone PP1 est de préférence entre 1 pm et 9 pm, plus préférablement entre 1 pm et 8 pm, encore plus préférablement entre 1 pm et 7 pm, encore plus préférablement entre 1 pm et 6 pm, 35 avantageusement entre 1 pm et 5 pm et plus avantageusement entre 1 pm et 4 pm. 3054550 18 [66] La masse volumique apparente d'une poudre de la particule de polymère de silicone PP1 est comprise entre 0,1 g/ml et 0,4 g/ml, de préférence entre 0,15 et 0,45 g/ml. [67] La particule de polymère de silicone PP1 peut, par exemple, 5 être préparée selon US 2008/124549. [68] La particule de polymère de silicone peut également être un mélange de deux particules de silicone différentes ou plus PPla, PPlb...., dans la mesure où toutes les particules de silicone présentent les caractéristiques précédemment mentionnées. 10 [69] En ce qui concerne la particule de polymère (méth)acrylique PP2 ayant un diamètre de particule moyen en poids compris entre 30 pm et 100 pm, celle-ci comprend au moins 50 % en poids de monomères provenant de monomères acryliques et/ou méthacryliques 15 dans les chaînes de polymère de la particule de polymère PP2. [70] Dans un premier mode de réalisation préféré, la particule de polymère (méth)acrylique PP2 est un homo- ou copolymère de méthacrylate de méthyle (MMA) qui comprend au moins 50 %, de préférence au moins 60 %, avantageusement au moins 65 % et plus 20 avantageusement au moins 70 % en poids de méthacrylate de méthyle. [71] Le diamètre de particule moyen en poids de la particule de polymère (méth)acrylique PP2 est de préférence compris entre 35 Pm et 90 pm, plus préférablement entre 35 pm et 60 pm. [72] De préférence, la particule de polymère (méth)acrylique PP2 25 est réticulée. Le rapport en poids de l'agent de réticulation dans la particule (méth)acrylique PP2 est inférieur à 5 % en poids. L'agent de réticulation est de préférence choisi parmi un composé organique ayant au moins une fonction acrylique ou méthacrylique et une deuxième double liaison qui peut également être polymérisée. 30 [073] La particule de polymère (méth)acrylique PP2 possède un indice de réfraction compris entre 1,49 et 1,56, de préférence entre 1,50 et 1,55. [074] La particule de polymère (méth)acrylique PP2 peut être préparée selon une polymérisation en suspension. 35 [075] La particule de polymère (méth)acrylique peut également être un mélange de deux particules (méth)acryliques différentes ou plus, 3054550 19 PP2a, PP2b...., dans la mesure où toutes les particules de silicone présentent les caractéristiques précédemment mentionnées. [076] En ce qui concerne la composition de polymère PC1, ladite 5 composition PC1 comprend : a) un polymère (méth)acrylique AP1 b) une particule de polymère de silicone PP1 ayant un diamètre de particule moyen en poids compris entre 1 pm et 10 pm c) une particule de polymère (méth)acrylique PP2 ayant un 10 diamètre de particule moyen en poids compris entre 30 pm et 100 pm, caractérisée en ce que la particule PP1 représente entre 0,05 % en poids et 2 % en poids de la composition comprenant les composants a), b) et c) et que la particule PP2 représente entre 5 % en poids 15 et 20 % en poids de la composition comprenant les composants a), b) et c). [077] De préférence la composition PC1 comprend entre 0,06 % en poids et 1,8 % en poids de la particule de polymère PP1, plus 20 préférablement entre 0,07 % en poids et 1,5 % en poids, encore plus préférablement entre 0,1 % en poids et 1 % en poids. [078] De préférence la composition PC1 comprend entre 6 % en poids et 19 % en poids de la particule de polymère PP2, plus préférablement entre 7 % en poids et 18 % en poids, encore plus préférablement 25 entre 8 % en poids et 17 % en poids. [079] Plus préférablement la composition PC1 comprend entre 0,06 % en poids et 1,8 % en poids de la particule de polymère PP1 et entre 6 % en poids et 19 % en poids de la particule de polymère PP2; encore plus préférablement 0,1 % en poids et 1 % en poids de la particule 30 de polymère PP1 et entre 8 % en poids et 17 % en poids de la particule de polymère PP2. [080] En ce qui concerne le procédé de préparation d'une composition 35 de polymère MB1 selon l'invention, celui-ci comprend l'étape de mélange des composants a), b) et facultativement c). [081] De préférence, le procédé est conduit par malaxage. 3054550 20 [082] Ledit procédé permet en outre la préparation d'une composition de polymère MB1 adaptée en tant que mélange maître pour fabriquer une composition de polymère PC1 avec ledit mélange maître. La 5 composition de polymère MB1, la composition de polymère PC1, le polymère (méth)acrylique AP1, la particule de polymère de silicone PP1 et la particule de polymère (méth)acrylique PP2 sont tels que définis précédemment. 10 [083] De préférence, le procédé de préparation d'une composition de polymère MB1 adaptée en tant que mélange maître pour fabriquer la composition de polymère PC1 comprend en outre au moins une des étapes suivantes - mélange de a) le polymère (méth)acrylique AP1 avec b) la 15 particule de polymère de silicone PP1 ayant un diamètre de particule moyen en poids compris entre 1 pm et 10 pm ; - mélange d'une composition comprenant a) le polymère (méth)acrylique AP1 et b) une particule de polymère de silicone PP1 ayant un diamètre de particule moyen en poids 20 compris entre 1 pm et 10 pm avec c) une particule de polymère (méth)acrylique PP2 ayant un diamètre de particule moyen en poids compris entre 30 pm et 100 pm et avec une quantité additionnelle de polymère (méth)acrylique AP1 ou un polymère (méth)acrylique AP2 ; 25 - mélange d'une composition comprenant a) le polymère (méth)acrylique AP1 et b) une particule de polymère de silicone PP1 ayant un diamètre de particule moyen en poids compris entre 1 pm et 10 pm avec une composition comprenant c) une particule de polymère (méth)acrylique PP2 ayant un 30 diamètre de particule moyen en poids compris entre 30 pm et 100 pm et un polymère (méth)acrylique AP1 ou un polymère (méth)acrylique AP2 ; - le mélange d'une composition comprenant a) un polymère (méth)acrylique AP1 et b) une particule de polymère de 35 silicone PP1 ayant un diamètre de particule moyen en poids compris entre 1 pm et 10 pm et c) une particule de polymère (méth)acrylique PP2 ayant un diamètre de particule moyen en 3054550 21 poids compris entre 30 pm et 100 pm avec une quantité additionnelle de polymère (méth)acrylique AP1 ou d'un polymère (méth)acrylique AP2 ; 5 [084] En ce qui concerne le procédé d'obtention d'une composition de polymère PC1, ladite composition PC1 comprend : a) un polymère (méth)acrylique AP1 b) une particule de polymère de silicone PP1 ayant un diamètre de particule moyen en poids compris entre 1 pm et 10 pm 10 c) une particule de polymère (méth)acrylique PP2 ayant un diamètre de particule moyen en poids compris entre 30 pm et 100 pm, caractérisée en ce que la particule PP1 représente entré 0,05 % en poids et 2 % en poids de la composition comprenant les 15 composants a), b) et c) et que la particule PP2 représente entre 5 % en poids et 20 % en poids de la composition comprenant les composants a), b) et c) ; ledit procédé comprend l'étape de mélange de la composition de polymère 20 (méth)acrylique MB1 comprenant : a) un polymère (méth)acrylique AP1, b) une particule de polymère de silicone PP1 ayant un diamètre de particule moyen en poids compris entre 1 pm et 10 pm, 25 caractérisée en ce que la particule PP1 représente entre 0,5 % en poids et 15 % en poids de la composition comprenant les composants a) et b) avec un polymère (méth)acrylique AP1 et une particule de polymère (méth)acrylique PP2 ayant un diamètre de particule 30 moyen en poids compris entre 30 pm et 100 pm ou comprend l'étape de mélange d'une composition de polymère (méth)acrylique MB1 comprenant : a) un polymère (méth)acrylique AP1, 35 b) une particule de polymère de silicone PP1 ayant un diamètre de particule moyen en poids compris entre 1 pm et 10 pm, 3054550 22 c) une particule de polymère (méth)acrylique PP2 ayant un diamètre de particule moyen en poids compris entre 30 pm et 100 pm, caractérisée en ce que la particule PP1 représente entre 5 0,5 % en poids et 15 % en poids de la composition comprenant les composants a), b) et c) et que la particule PP2 représente entre 40 % en poids et 80 % en poids de la composition comprenant les composants a), b) et c) ; avec un polymère (méth)acrylique AP1 et une particule de 10 polymère (méth)acrylique PP2 ayant un diamètre de particule moyen en poids compris entre 30 pm et 100 pm. [85] Le rapport en poids entre la particule de silicone PP1 et la 15 particule de polymère (méth)acrylique PP2 dans la composition PC1 est choisi de sorte que la particule de polymère (méth)acrylique PP2 soit toujours en excès. [86] De préférence le rapport en poids de la particule de polymère (méth)acrylique PP2 à particule de silicone PP1 est au moins 2/1, 20 plus préférablement 5/2 et encore plus préférablement au moins 10/1. [87] Selon l'invention, le rapport en poids des particules de silicone PP1 dans la composition PC1 est moins important que le rapport en poids de la particule de polymère (méth)acrylique PP2. Dans la composition de polymère, le poids absolu des particules de 25 silicone PP1 est minoritaire par rapport à la particule de polymère (méth)acrylique PP2. [88] Selon l'invention le rapport en poids de la particule de polymère (méth)acrylique PP2 in la composition PC1 est. plus important que le rapport en poids des particules de silicone PP1. 30 Dans la composition de polymère, le poids absolu de la particule de polymère (méth)acrylique PP2 est en excès par rapport aux particules de silicone PPl. [89] La particule de polymère (méth)acrylique PP2 de la composition PC1 présente une quantité en excès en % en poids dans la composition 35 PC1 qui est au moins deux fois la quantité des particules de silicone PPl. La particule de polymère (méth)acrylique PP2 de la composition selon l'invention présente une quantité en excès en % en poids dans 3054550 23 la composition qui est au plus quatre cents fois la quantité des particules dé silicone PP1. [090] Le diamètre de particule moyen en poids de la particule de 5 polymère (méth)acrylique PP2 dans la composition est plus important que le diamètre de particule moyen en poids de la particule de silicone PP1. La particule de polymère (méth)acrylique PP2 de la composition selon l'invention a un diamètre de particule moyen en poids qui est au moins trois fois plus important que le diamètre de 10 particule moyen en poids des particules de silicone PP1. De préférence, le diamètre de particule moyen en poids de la particule de polymère (méth)acrylique PP2 est au moins cinq fois plus important, plus préférablement dix fois plus important que le diamètre de particule moyen en poids des particules de silicone PP1. 15 [091] La particule de polymère (méth)acrylique PP2 de la composition selon l'invention a un diamètre de particule moyen en poids qui est au plus cent fois plus important que le diamètre moyen en poids des particules de silicone PP1. De préférence, le diamètre de particule moyen en poids de la particule de polymère (méth)acrylique PP2 est 20 au plus quatre-vingt fois plus important, plus préférablement cinquante fois plus important que le diamètre de particule moyen en poids des particules de silicone PP1. [092] L'indice de réfraction de particules de silicone PP1 est moins 25 important que l'indice de réfraction du polymère (méth)acrylique AP1 de la composition selon l'invention. De préférence, la différence d'indice de réfraction entre .le polymère (méth)acrylique AP1 et les particules de silicone PP1 est d'au moins 0,01, plus préférablement d'au moins 0,02 et encore plus préférablement de 0,03. 30 [093] L'indice de réfraction de la particule de polymère (méth)acrylique PP2 est plus important que l'indice de réfraction du polymère (méth)acrylique AP1 de la composition selon l'invention. De préférence la différence d'indice de réfraction entre la particule de polymère (méth)acrylique PP2 et le polymère 35 (méth)acrylique AP1 est d'au moins 0,005, plus préférablement d'au moins 0,01 et encore plus préférablement 0,015. 3054550 24 [94] De préférence, dans la composition selon l'invention, l'indice de réfraction de particules de silicone PP1 est moins important que l'indice de réfraction du polymère (méth)acrylique AP1 et l'indice de réfraction de la particule de polymère (méth)acrylique PP2 est 5 plus important que l'indice de réfraction du polymère (méth)acrylique AP1. [95] Selon un autre aspect, la présente invention concerne un procédé de fabrication d'un objet par transformation et/ou 10 traitement de la composition de polymère PC1 selon l'invention. [96] La transformation peut être effectuée par moulage par injection, extrusion, coextrusion ou moulage par extrusion/soufflage. De préférence, la transformation est effectuée par moulage par injection ou par extrusion. 15 [097] Dans un premier mode de réalisation préféré du procédé de fabrication, un objet est fabriqué par moulage par injection. Un objet moulé est obtenu. [098] Le procédé de fabrication d'un objet moulé selon l'invention comprend les étapes de 20 - fusion de la composition comprenant le polymère (méth)acrylique AP1, particules de silicone PP1 et la particule de polymère (méth)acrylique PP2 - injection de la composition fondue dans un moule - application d'une pression sur le moule au moins jusqu'à ce 25 que le moule soit complètement rempli avec la composition fondue. [099] Dans un deuxième mode de réalisation préféré du procédé de fabrication d'un objet, le procédé de transformation est conduit 30 par extrusion. [0100] Le procédé de fabrication d'un objet moulé selon l'invention comprend les étapes de - alimentation de la composition de polymère comprenant le polymère (méth)acrylique AP1, les particules de silicone PP1 35 et ma particule de polymère (méth)acrylique PP2 dans une extrudeuse, 3054550 25 - fusion de la composition comprenant un copolymère (méth)acrylique dans l'extrudeuse - extrusion de la composition fondue. 5 [0101] Selon un autre aspect supplémentaire la présente invention concerne l'utilisation de la composition pour fabriquer un objet ou un objet moulé. [0102] La composition selon l'invention peut être utilisée pour fabriquer un objet ou un objet moulé ou un article ou être utilisée 10 pour faire partie d'un article. [0103] La composition obtenue par le procédé selon l'invention peut être utilisée pour être transformée directement en article ou objet ou peut faire partie d'un article ou objet. 15 [0104] Selon un autre aspect supplémentaire, la présente invention concerne un objet ou un objet moulé constitué de la composition de polymère PC1 selon la présente invention. [0105] L'objet ou objet moulé de l'invention peut être sous la forme d'une feuille, un bloc, un film, un tube ou un élément profilé. De 20 préférence, l'objet moulé est une feuille, qui peut être simple ou légèrement fléchie ou courbée. [0106] Des exemples d'objet ou d'objets moulés ou d'articles sont des couvertures ou des plaques pour des dispositifs lumineux. [0107] Dans un mode de réalisation, l'objet moulé est une couverture 25 pour une source de lumière. La couverture a généralement une épaisseur comprise entre 0,001 et 15 cm, de préférence entre 0,01 et 10 cm, plus préférablement entre 0,05 et 7 cm, plus préférablement entre 0,1 et 5 cm et encore plus préférablement entre 0,2 et 4 cm. 30 [0108] De plus, selon un autre aspect de la présente invention, la composition selon l'invention peut être utilisée en tant que couverture pour une source de lumière ponctuelle. La source de lumière avec la couverture forme un dispositif lumineux. La 35 couverture peut être une monocouche, ou peut être une structure multicouche. La couverture est séparée de-la source de lumière d'une distance comprise entre 0,11 et 50 cm, de préférence entre 1 et 3054550 26 cm, de préférence entre 2 et 20 cm et encore plus préférablement entre 3 et 20 cm. [0109] Le dispositif lumineux selon l'invention possède différentes applications telles que, par exemple : 5 - l'éclairage intérieur (lampes de salon, lampes de bureau, etc.) ; - les affichages publicitaires ; - les signaux lumineux (dans ce cas, la couverture peut avoir particulièrement la forme d'une lettre, d'un nombre, d'un 10 symbole ou d'un autre signe quelconque) ; - l'éclairage industriel ; - l'éclairage extérieur ; et - l'éclairage automobile (par exemple, le dispositif lumineux peut être un phare, un feu de position, un clignotant, un feu 15 de stop, un phare antibrouillard, un feu de marche arrière, etc.). [Méthodes] [0110] Les propriétés optiques des polymères sont mesurées selon le 20 procédé suivant : la transmittance optique et le trouble sont mesurés selon la norme ASTM D1003, sur des feuilles de 2 mm d'épaisseur pour des échantillons moulés. Un appareil Haze-Gard Plus de BYK-Gardner est utilisé. [0111] L'indice de réfraction est mesuré avec un réfractomètre. 25 [0112] Taille de particule : mesurée par diffraction laser avec un Coulter Counter. [Exemples] [0113] La particule de silicone PP1 est l'additif 30-424 de Dow 30 Corning. Le diamètre de particule moyen en poids est compris entre 1 pm et 3 pm. [0114] En tant que particule de polymère (méth)acrylique PP2 dans les exemples, il est utilisé un produit commercial d'ALTUGLAS BS110 ayant un diamètre de particule moyen en poids compris entre 35 pm 35 et 60 pm. REVENDICATIONS1. Composition de polymère MB1 comprenant : a) un polymère (méth)acrylique AP1, b) une particule de polymère de silicone PP1 ayant un diamètre de particule moyen en poids compris entre 1 pm et 10 pm, caractérisée en ce que la particule PP1 représente entre 0,5 % en poids et 15 % en poids de la composition comprenant les composants a) et b). 2. Composition de polymère MB1 selon la revendication 1 comprenant en outre : c) une particule de polymère (méth)acrylique PP2 ayant un diamètre de particule moyen en poids compris entre 30 pm et 100 pm, caractérisée en ce que la particule PP1 représente entre 0,5 % en poids et 15 % en poids de la composition comprenant les composants a), b) et c) et que la particule PP2 représente entre 40 % en poids et 80 % en poids de la composition comprenant les composants a), b) et c). 3. Composition selon la revendication 1 ou 2 caractérisée en ce que la particule de polymère de silicone PP1 représente entre 0,8 % en poids et 11 % en poids. 4. Composition selon la revendication 2 caractérisée en ce que la particule de polymère PP2 représente entre 50 % en poids et 75 % en poids. 5. Composition de polymère selon l'une quelconque des revendications 1 à 4 caractérisée en ce que la particule de polymère de silicone PP1 possède un indice de réfraction compris entre 1,30 et 1,45, de préférence entre 1,35 et 1,45, avantageusement entre 1,36 et 1,44. 3054550 28 6. Composition de polymère selon l'une quelconque des revendications 1 à 5 caractérisée en ce que la particule de polymère de silicone PP1 présente un diamètre de particule moyen en poids entre 1 pm et 9 pm. 5 7. Composition de polymère selon l'une quelconque des revendications 2 à 3, caractérisée en ce que la particule de polymère (méth)acrylique PP2 comprend au moins 50 % en poids de monomères provenant de monomères acryliques et/ou méthacryliques 10 dans les chaînes de polymère de la particule de polymère PP2. 8. Composition de polymère selon l'une quelconque des revendications 2 à 4, caractérisée en ce que la particule de polymère (méth)acrylique PP2 présente un diamètre de particule 15 moyen en poids compris entre 35 pm et 90 pm. 9. Composition de polymère selon l'une quelconque des revendications 1 à 8, caractérisée en ce que le polymère (méth)acrylique AP1 comprend au moins 50 % en poids de monomères 20 provenant de monomères acryliques et/ou méthacryliques. 10. Composition de polymère selon l'une quelconque des revendications 1 à 9, caractérisée en ce que le polymère (méth)acrylique AP1 est un homo- ou copolymère de méthacrylate 25 de méthyle (MMA) qui comprend au moins 50 %, de préférence au moins 60 %, avantageusement au moins 70 % et plus avantageusement au moins 80 % en poids de méthacrylate de méthyle. 30 11. Procédé de préparation d'une composition de polymère MB1 selon l'une quelconque des revendications 1 à 10, caractérisé en ce que ledit procédé comprend l'étape de mélange des composants a), b) et facultativement c). 35 12. Procédé selon la revendication 11, caractérisé en ce que le mélange est effectué par malaxage. 13. Procédé de préparation d'une composition de polymère PC1 comprenant 3054550 29 a) un polymère (méth)acrylique AP1 b) une particule de polymère de silicone PP1 ayant un diamètre de particule moyen en poids compris entre 1-pm et 10 pm 5 c) une particule de polymère (méth)acrylique PP2 ayant un diamètre de particule moyen en poids compris entre 30 pm et 100 pm, caractérisée en ce que la particule PP1 représente entre 0,05 % en poids et 2 % en poids de la composition comprenant les 10 composants a), b) et c) et que la particule PP2 représente entre 5 % en poids et 20 % en poids de la composition comprenant les composants a), b) et c) ; caractérisé en ce que ledit procédé comprend l'étape de mélange de la composition MB1 selon l'une quelconque des revendications 15 1 à 10 au moins une fois avec un polymère (méth)acrylique AP1 et une particule de polymère (méth)acrylique PP2 ayant un diamètre de particule moyen en poids compris entre 30 pm et 100 pm. 20 14. Procédé de préparation d'une composition de polymère PC1 comprenant a) un polymère (méth)acrylique AP1 b) une particule de polymère de silicone PP1 ayant un diamètre de particule moyen en poids compris entre 1 et 25 10 pm c) une particule de polymère (méth)acrylique PP2 ayant un diamètre de particule moyen en poids compris entre 30 pm et 100 pm, caractérisée en ce que la particule PP1 représente entre 0,05 % 30 en poids et 2 % en poids de la composition comprenant les composants a), b) et c) et que la particule PP2 représente entre 5 % en poids et 20 % en poids de la composition comprenant les composants a), b) et c) ; caractérisé en ce que ledit procédé comprend l'étape de mélange 35 de la composition MB1 selon l'une quelconque des revendications 2 à 10 au moins une fois avec un polymère (méth)acrylique AP1. 3054550 30 15. Procédé selon la revendication 13 ou 14 caractérisé en ce que la composition MB1 est mélangée une deuxième fois avec un polymère (méth)acrylique AP1 ou un polymère méthacrylique AP2 ou un mélange des deux. 5 16. Utilisation d'une composition MB1 selon l'une quelconque des revendications 1 à 10 pour fabriquer une composition de polymère PC1 comprenant : a) un polymère (méth)acrylique AP1 10 b) une particule de polymère de silicone PP1 ayant un diamètre de particule moyen en poids compris entre 1 pm et 10 pm c) une particule de polymère (méth)acrylique PP2 ayant un diamètre de particule moyen en poids compris entre 30 pm et 100 pm, 15 caractérisée en ce que la particule PP1 représente entre 0,05 % en poids et 2 % en poids de la composition comprenant les composants a), b) et c) et que la particule PP2 représente entre 5 % en poids et 20 % en poids de la composition comprenant les composants a), b) et c). 20